(57)【特許請求の範囲】
【請求項１】
半導体光触媒物質と該半導体光触媒物質に分散された酸化物微粒子とからなる光触媒組成物であって、前記半導体光触媒物質は、ＴｉＯ2 、Ｂｉ2 Ｏ3 、ＷＯ3 、ＺｎＯ、ＳｒＴｉＯ3 およびＦｅ2 Ｏ3 からなる群から選ばれる１種以上であり、前記酸化物微粒子は、Ａｌ2 Ｏ3 、ＳｉＯ2 、ＳｎＯ2 、Ｉｎ2 Ｏ3 およびＺｒＯ2 からなる群から選ばれる１種以上であり、前記酸化物微粒子の分散割合は、前記半導体光触媒物質と前記酸化物微粒子との総和に対して３０〜７０体積％であり、光触媒組成物中の半導体光触媒物質の結晶の大きさが３〜１５ｎｍであり、光触媒組成物のバンドギャップが半導体光触媒物質単体のバンドギャップよりも０．０５ｅＶ以上大きいことを特徴とする光触媒組成物。
【請求項２】
前記酸化物微粒子の平均一次粒径が１〜２００ｎｍである請求項１に記載の光触媒組成物。
【請求項３】
半導体光触媒物質を形成する材料と該材料中に分散された酸化物微粒子とからなる光触媒組成物形成用塗布液を基体に塗布して薄膜を形成した後、熱処理を施すことにより、バンドギャップを半導体光触媒物質単体のバンドギャップよりも０．０５ｅＶ以上大きくした光触媒組成物の製造方法であって、
前記半導体光触媒物質は、ＴｉＯ2 、Ｂｉ2 Ｏ3 、ＷＯ3 、ＺｎＯ、ＳｒＴｉＯ3 およびＦｅ2 Ｏ3 からなる群から選ばれる１種以上であり、前記酸化物微粒子は、Ａｌ2 Ｏ3 、ＳｉＯ2 、ＳｎＯ2 、Ｉｎ2 Ｏ3 およびＺｒＯ2 からなる群から選ばれる１種以上であり、前記酸化物微粒子の分散割合は、前記半導体光触媒物質と前記酸化物微粒子との総和に対して３０〜７０体積％であり、光触媒組成物中の半導体光触媒物質の結晶の大きさが３〜１５ｎｍである光触媒組成物の製造方法。
【請求項４】
半導体光触媒物質を形成する材料として、半導体光触媒物質のゾルまたは半導体光触媒物質前駆体を用いる請求項３に記載の光触媒組成物の製造方法。
【請求項５】
請求項１または２に記載の光触媒組成物が基体上に形成された光触媒組成物付き基体。
【発明の詳細な説明】
【０００１】
【発明の属する技術分野】
本発明はガラス、タイルなどの各種基体材料に汚れ分解性、防曇性、脱臭性、防黴性、抗菌性を付与し、太陽光などの光エネルギーを有効に利用できる光触媒組成物とその製造方法および光触媒組成物付き基体に関する。
【０００２】
【従来の技術】
環境問題の顕著化に伴い、室内空間における防臭性とともに、室内および室外のガラス、タイルなどの建築材料の防汚性、防黴性が求められている。これに対する従来技術としては、ＴｉＯ2 に代表される半導体光触媒物質を、スプレーコート法、ディップコート法、スピンコート法、スパッタ法などにより基体表面に形成し、汚れ分解性、脱臭性、防黴性を付与することが提案されていた（特開平６−２７８２４１）。
【０００３】
しかし、従来技術で形成した光触媒層は、触媒活性が不充分であったり、光触媒被膜強度が低く使用中に傷がついたり割れたりして実用的観点からは満足しえなかった。
また、ＴｉＯ2 などは屈折率が大きいために、ガラスなどの透明な基体上に透明薄膜を形成すると強い干渉縞が発生し意匠性に問題を残していた。
【０００４】
【発明が解決しようとする課題】
本発明は、光触媒活性に優れ、光触媒層の強度が向上した光触媒組成物の提供を目的とする。
本発明は、さらに、ガラスなどの透明な基体上に透明薄膜状に形成しても強い干渉縞が発生しない光触媒組成物の提供を目的とする。
【０００５】
【課題を解決するための手段】
本発明は、半導体光触媒物質と該半導体光触媒物質に分散された酸化物微粒子とからなる光触媒組成物であって、前記半導体光触媒物質は、ＴｉＯ2 、Ｂｉ2 Ｏ3 、ＷＯ3 、ＺｎＯ、ＳｒＴｉＯ3 およびＦｅ2 Ｏ3 からなる群から選ばれる１種以上であり、前記酸化物微粒子は、Ａｌ2 Ｏ3 、ＳｉＯ2 、ＳｎＯ2 、Ｉｎ2 Ｏ3 およびＺｒＯ2 からなる群から選ばれる１種以上であり、前記酸化物微粒子の分散割合は、前記半導体光触媒物質と前記酸化物微粒子との総和に対して３０〜７０体積％であり、光触媒組成物中の半導体光触媒物質の結晶の大きさが３〜１５ｎｍであり、光触媒組成物のバンドギャップが半導体光触媒物質単体のバンドギャップよりも０．０５ｅＶ以上大きいことを特徴とする光触媒組成物を提供する。
【０００６】
また、半導体光触媒物質を形成する材料と該材料中に分散された酸化物微粒子とからなる光触媒組成物形成用塗布液を基体に塗布して薄膜を形成した後、熱処理を施すことにより、バンドギャップを半導体光触媒物質単体のバンドギャップよりも０．０５ｅＶ以上大きくした光触媒組成物の製造方法であって、
前記半導体光触媒物質は、ＴｉＯ2 、Ｂｉ2 Ｏ3 、ＷＯ3 、ＺｎＯ、ＳｒＴｉＯ3 およびＦｅ2 Ｏ3 からなる群から選ばれる１種以上であり、前記酸化物微粒子は、Ａｌ2 Ｏ3 、ＳｉＯ2 、ＳｎＯ2 、Ｉｎ2 Ｏ3 およびＺｒＯ2 からなる群から選ばれる１種以上であり、前記酸化物微粒子の分散割合は、前記半導体光触媒物質と前記酸化物微粒子との総和に対して３０〜７０体積％であり、光触媒組成物中の半導体光触媒物質の結晶の大きさが３〜１５ｎｍである光触媒組成物の製造方法を提供する。
【０００７】
一般にバンドギャップが大きいと太陽光の中で有効利用される紫外線強度が減少するが、本発明は、バンドギャップが大きくても光活性に富む光触媒組成物を提供する。
【０００８】
従来、半導体光触媒と酸化物とからなる系は知られていた。例えば、特開平８−１６４３３４には、ＳｉＯ2 ゾルのマトリックスの中にＴｉＯ2 粒子を添加したもの、特開平８−２２８６３６には、ＳｉＯ2 担体に光触媒を担持したもの、特開平８−１９６９０３には、ＳｉＯ2 等の多孔体の表面を孔径の揃ったＴｉＯ2 で被覆したもの、特開平７−１１３２７２には、シリカゲル等の吸湿材とＴｉＯ2 粒子を配合したもの、について記載されているが、いずれの系もバンドギャップの増大は起きない。
【０００９】
【発明の実施の形態】
本発明においては、酸化物微粒子を分散させた光触媒組成物のバンドギャップが、半導体光触媒物質単体のバンドギャップよりも０．０５ｅＶ以上大きいことが重要である。特に０．１ｅＶ以上大きいことが好ましい。
【００１０】
前記構成により、これまで最も活性が高いと考えられているＰ−２５（日本エアロジル社製微粉末ＴｉＯ2 、バンドギャップは約３．２ｅＶ）を上回る防汚性、防曇性、防黴性、防臭性、抗菌性を有し、強度の高い光触媒組成物が得られる。
【００１１】
本発明に用いる半導体光触媒物質は、化学的安定性および光触媒活性から酸化物半導体が好ましく、ＴｉＯ2 、Ｂｉ2 Ｏ3 、Ｉｎ2 Ｏ3 、ＷＯ3 、ＺｎＯ、ＳｒＴｉＯ3 、Ｆｅ2 Ｏ3 およびＳｎＯ2 からなる群から選ばれる１種以上であることが好ましい。化学的安定性、安全性の観点からＴｉＯ2 が特に好ましい。
【００１２】
半導体光触媒物質を形成する材料、すなわち出発物質としては、半導体光触媒物質のゾルまたは半導体光触媒物質前駆体（例えば、有機金属錯塩）を使用することが好ましい。
【００１３】
この理由は、熱処理により結晶の成長を抑制するには、出発物質として、明確な結晶構造を有していないもの、あるいは、結晶が非常に小さいものを用いることが好ましいからである。
【００１４】
前記の出発物質の大きさは、１〜１５ｎｍが好ましく、特に１〜１０ｎｍが好ましい。また、本発明の光触媒組成物中の半導体光触媒物質の結晶の大きさは３〜１５ｎｍが好ましく、特に５〜１５ｎｍが好ましい。
半導体光触媒物質の調整方法は特に限定されず、例えば、熱分解法やゾル・ゲル法などが挙げられる。
【００１５】
この半導体光触媒物質に分散する酸化物微粒子は、Ａｌ2 Ｏ3 、ＳｉＯ2 、ＳｎＯ2 、Ｉｎ2 Ｏ3 およびＺｒＯ2 からなる群から選ばれる１種以上であることが好ましい。
酸化物微粒子の調整方法は特に限定されず、例えば、熱分解法やゾル・ゲル法などが挙げられる。
【００１６】
酸化物微粒子の形状は球状が好ましいが、棒状等種々の形状でもよい。酸化物微粒子の大きさは特に限定されず、透明な光触媒層を形成する場合には、光を散乱しない大きさが必要であり、平均一次粒径は１〜２００ｎｍが好ましく、特に５〜１００ｎｍが好ましい。
【００１７】
前記酸化物微粒子の分散割合は、半導体光触媒物質（酸化物換算）と酸化物微粒子との総和に対して２０〜８０体積％、特に３０〜７０体積％であることが好ましい。以下、酸化物微粒子の分散割合（体積％）を示すときは、前記計算法によるものとする。
【００１８】
酸化物微粒子の半導体光触媒物質に対する分散量が３０体積％、特に２０体積％より少ないと光触媒組成物のバンドギャップの増大量が低下して光触媒活性が半導体光触媒物質単体のバンドギャップと変わらなくなり、強度も不充分となる傾向にある。一方、酸化物微粒子の分散量が７０体積％、特に８０体積％より多いと半導体光触媒物質自体の絶対量が低下するため、光触媒組成物としての活性が低下する傾向にある。
【００１９】
半導体光触媒物質への酸化物微粒子の分散方法は特に限定されない。良好な結果が得られることから、前述した半導体光触媒の前駆体またはゾルに酸化物微粒子を分散させ、焼成して製造することが好ましい。
【００２０】
塗布方法としては、スプレーコート法、フレキソ印刷法、ディップコート法、スクリーンプリント法またはスピンコート法などが用いられる。
塗布により薄膜を形成し、適当な条件で熱処理することによりバンドギャップを増大させた光触媒組成物を基体に形成できる。
本発明における熱処理条件は、温度は４００〜７００℃、時間は５分〜２時間の範囲が好ましく、温度プロファイルは適当に選定できる。
薄膜の膜厚は、厚くすると光触媒作用が向上する一方、強度が低下する傾向となるので、実用上は２０〜５００ｎｍの範囲とすることが好ましい。
【００２１】
本発明に用いる基体としては特に限定されず、ガラス、セラミックス、金属、その他の無機質材料などに適用できる。基体の表面は、基材そのものの表面でもよく、表面処理されたガラスの表面処理層表面（例えば、ゾル・ゲル膜、スパッタ膜、ＣＶＤ膜、蒸着膜等が設けられた表面）などの基体そのものとは異なる材質の表面でもよい。基体の形状は特に限定されず、平面状のものでもよく、全面または部分的に曲率を有するものなど、目的に応じた任意の形状でもよい。
【００２２】
【作用】
本発明において、半導体光触媒物質中への酸化物微粒子の分散が光触媒活性を向上させる機構は、以下のように考えられる。
【００２３】
本発明の光触媒組成物では、半導体光触媒物質を形成する材料と該材料中に分散された酸化物微粒子とからなる光触媒組成物形成用塗布液を基体に塗布して薄膜を形成した後、熱処理を施す場合に、適当な熱処理条件を選ぶことにより、熱処理における酸化物半導体の結晶成長が適度に抑制される。特に、半導体光触媒物質への酸化物微粒子の分散割合が適当な範囲にある場合は、前記抑制作用が顕著である。
【００２４】
その結果、本発明の光触媒組成物における半導体光触媒物質の結晶は、半導体光触媒物質のゾル単体または光触媒物質前駆体（例えば、有機金属錯塩）単体を熱処理したことにより形成される（すなわち酸化物微粒子なしで熱処理して形成される）半導体光触媒物質の結晶よりも小さくなることを新規に見いだした。
【００２５】
この現象は、半導体粒子の微細化により縮退が一部とれてバンド構造が変化し、バンドギャップが大きくなること、すなわち、価電子帯の位置が低下することを意味し、電気化学的には価電子帯の酸化還元電位が貴になって酸化力が増大し、反応論的には半導体の光触媒活性が向上することを意味する。
【００２６】
本発明において、防曇性が発現する機構としては、次のように説明できる。すなわち、本発明の光触媒組成物の光照射により価電子帯に正孔が生成する。この正孔は強い酸化力を持っているために、空気中の水分を酸化して光触媒表面にＯＨラジカルを多数生成する。このため表面の濡れ性が向上し、防曇性が発現する。また表面に付着する汚れは、前述の酸化力の非常に強いＯＨラジカルにより分解除去され、濡れ性が長期に持続することとなる。
【００２７】
本発明において、酸化物微粒子を半導体光触媒物質中に分散した光触媒組成物の強度が増加するのは、酸化物微粒子がフィラーの役目を担うためと考えられる。
さらに、前述のように、熱処理する際に、酸化物半導体の結晶成長が適度に抑制され、また、酸化物半導体の微結晶と酸化物微粒子との強固な密着力が生ずると考えられる。
【００２８】
【実施例】
［例１］
酸化チタンゾルの水溶液（ＴｉＯ2 換算で６重量％）に平均一次粒径２０ｎｍの球状のコロイダルシリカをその分散割合が５０体積％になるように分散した溶液を石英ガラス上にスピンコート法により塗布し、その後５５０℃で１時間熱処理して、光触媒組成物を膜厚が２００±２０ｎｍとなるように制御し形成した。この試料について、１）バンドギャップ、２）光触媒活性（アセトアルデヒドの分解反応速度）、３）被膜強度（テーバー摩耗試験）、４）防曇性、５）干渉縞の有無、６）光触媒組成物中の半導体光触媒物質の結晶径を次のように評価した。
【００２９】
１）この試料の紫外光の透過率を測定した結果、３７０ｎｍから短波長にかけて急激な吸収がみられ、これよりこの光触媒組成物のバンドギャップは約３．３５ｅＶであることが判明した。
【００３０】
２）この光触媒組成物の光触媒活性を評価するため、タバコの悪臭の主成分であるアセトアルデヒドの光分解反応速度を評価した。実験は、５ｃｍ角の試料を３リットルの石英製角型反応管に入れ、アセトアルデヒド蒸気を反応管に導入し、試料面での紫外線（３６５ｎｍ）の照射強度が１．８ｍＷ／ｃｍ2 となるように外部から試料にブラックライトを照射し、アセトアルデヒドの減少量をガスクロマトグラフで測定して、アセトアルデヒド分解の反応速度定数を求めた。
【００３１】
アセトアルデヒドの減少量の経時変化から光分解反応は零次と考えられ、反応速度定数ｋを算出した結果、反応速度定数ｋは４．０×１０-4［ｍｍｏｌ／（リットル・ｈｒ・ｃｍ2 ）］であった。
【００３２】
３）光触媒組成物被膜強度をテーバー摩耗試験で評価した。荷重は５００ｇとし１０００回行ったが、摩耗はほとんどみられなかった。
【００３３】
４）得られた試料についての防曇性を初期防曇性と防曇耐久性に分けて次の方法で評価した。すなわち、初期防曇性は、息を試料に吹きかけ、曇が完全に消えるまでの時間を測定した。試験は３回行いその平均時間を調べたところ、曇発生がなかった。防曇耐久性は、６０℃温水に３日浸漬後、初期防曇性と同様の方法で曇が完全に消えるまでの平均時間を調べた。その結果、曇発生がなかった。
【００３４】
５）得られた試料について干渉縞の有無を観察したところ、透明性が非常に高く干渉縞は観察されなかった。
【００３５】
６）光触媒組成物中の半導体光触媒物質の結晶径をＸ線回折（ＸＲＤ）分析により測定した結果、１１ｎｍであった。
【００３６】
［例２］
例１におけるコロイダルシリカの代わりに、平均一次粒径１０ｎｍ、平均一次粒子長さ１００ｎｍの棒状のコロイダルアルミナを５０体積％になるよう分散して用いた以外は例１と同様に試料を作成し、同様に評価した。
【００３７】
［例３］
酸化チタン前駆体として［ＣＨ3 （ＣＨ2 ）3 ＣＨ（Ｃ2 Ｈ5 ）ＣＯＯ］4 Ｔｉ（２−エチルヘキサン酸チタン）のトルエン溶液（ＴｉＯ2 換算で５重量％）を用い、エタノールに分散した平均一次粒径１１ｎｍのコロイダルシリカを４０体積％になるように添加して分散液を作成し、石英ガラス上にスピンコート法により塗布した後、５５０℃で１時間熱処理して光触媒組成物薄膜を形成した。得られた試料について例１と同様に評価した。
【００３８】
［例４］
例３におけるコロイダルシリカの添加量４０体積％を８５体積％として用いた以外は例３と同様に試料を作成し、同様に評価した。
【００３９】
［例５］
例３におけるコロイダルシリカの代わりに、平均一次粒径２０ｎｍのジルコニア粒子を４０体積％になるように添加して用いた以外は例３と同様に試料を作成し、同様に評価した。
【００４０】
［例６］
例１におけるコロイダルシリカの代わりに、水溶性ＳｎＯ2 ゾルを４５体積％になるよう分散して用いた以外は例１と同様に試料を作成し、同様に評価した。
【００４１】
［例７］
例１におけるコロイダルシリカの代わりに、平均一次粒径２０ｎｍのＩｎ2 Ｏ3 微粉末を６０体積％になるよう分散して用いた以外は例１と同様に試料を作成し、同様に評価した。
【００４２】
［例８（比較例）］
例１において、コロイダルシリカを添加しなかった以外は例１と同様に試料を作成し、同様に評価した。
例８により得られた試料について紫外光の透過率を測定した結果、３９３ｎｍから短波長にかけて急激な吸収がみられ、これよりこの光触媒のバンドギャップは約３．１６ｅＶであることが判明した。
【００４３】
また、例８では、テーバー摩耗試験の結果、１０００回後では被膜の摩耗が激しくほとんど基体が露出しており、石英ガラス上に形成したＴｉＯ2 層はＴｉＯ2 の有する高い屈折率のため強い干渉縞が発生した。
【００４４】
例１〜８の試料の評価結果をまとめて表１に示す。なお、表１中のバンドギャップの単位はｅＶ、反応速度定数（アセトアルデヒドの分解反応速度定数）の単位はｍｍｏｌ／（リットル・ｈｒ・ｃｍ2 ）である。被膜強度は摩耗の程度、初期防曇性および防曇耐久性の単位は秒（曇が完全に消えるまでの平均時間）であり、曇発生がなかった場合は（−）で示す。干渉縞は有無について示し、透明性が高く干渉縞が観察されなかった場合を（無）で示す。結晶径は、光触媒組成物中の半導体光触媒物質の結晶径の意である。
【００４５】
【表１】
0003780592.tif 000002
【００４６】
【発明の効果】
本発明の光触媒組成物は、光触媒活性に優れるとともに優れた被膜強度を有する。さらにガラスなどの透明な基体上に透明薄膜状に形成しても強い干渉縞が発生しない光触媒組成物も提供できる。